(57)【要約】【課題】インクの貯蔵安定性の向上と印字品質の両立。【解決手段】少なくとも重合性化合物Ａと重合開始剤Ａを含有するインク組成物Ａと、少なくとも重合性化合物Ｂと重合開始剤Ｂを含有するインク組成物Ｂとからなるインクセットであって、前記インク組成物Ａおよび前記インク組成物Ｂは、６０℃で１週間放置したときの粘度変化が±５０％以下であるインクセットを用いる。好ましい態様においては、重合性化合物Ａが二官能モノマーであり、重合開始剤Ａがα−アミノケトンおよび／またはα−ヒドロキシケトンを主成分とする光重合開始剤であり、重合性化合物Ｂが多官能モノマーであり、重合開始剤Ｂがアシルフォスフィンオキサイドを主成分とする光重合開始剤である。【選択図】図１
2006307152.tif 000002
【特許請求の範囲】
【請求項１】
少なくとも重合性化合物Ａと重合開始剤Ａを含有するインク組成物Ａと、少なくとも重合性化合物Ｂと重合開始剤Ｂを含有するインク組成物Ｂとからなるインクセットであって、前記インク組成物Ａおよび前記インク組成物Ｂは、６０℃で１週間放置したときの粘度変化が±５０％以下であるインクセット。
【請求項２】
重合開始剤Ａおよび重合開始剤Ｂが光重合開始剤である請求項１に記載のインクセット。
【請求項３】
重合性化合物Ａが二官能モノマーであり、重合開始剤Ａがα−アミノケトン、α−ヒドロキシケトンを主成分とする光重合開始剤であり、重合性化合物Ｂが多官能モノマーであり、重合開始剤Ｂがアシルフォスフィンオキサイドを主成分とする光重合開始剤である請求項１または２に記載のインクセット。
【請求項４】
インク組成物Ａおよびインク組成物Ｂが、重合性化合物として更にアリルグリコールおよび／またはＮ−ビニル化合物を含有する請求項１〜３のいずれか一項に記載のインクセット。
【請求項５】
インク組成物Ａまたはインク組成物Ｂが、更に色材を含有する請求項１〜４のいずれか一項に記載のインクセット。
【請求項６】
請求項１〜５のいずれか一項に記載のインク組成物Ａおよびインク組成物Ｂをインクジェット記録装置で記録媒体に同時に付着させた後に、紫外線照射を行い画像形成する記録方法。
【請求項７】
請求項１〜５のいずれか一項に記載のインク組成物Ａおよびインク組成物Ｂをインクジェット記録装置内で混合してから記録媒体に付着させた後に、紫外線照射を行い画像形成する記録方法。
【発明の詳細な説明】
【技術分野】
【０００１】
本発明は、インク組成物より構成されるインクセット関し、詳細には、重合性化合物と重合開始剤を混合して高温環境に放置しても安定である２種類のインク組成物であり、それらのインク組成物を混合し、重合させることで印字媒体に良好な印字品質が実現可能なインクセットに関する。
【背景技術】
【０００２】
インクジェット記録方法は、インク組成物の小滴を飛翔させ、紙等の記録媒体に付着させて印刷を行う印刷方法である。このインクジェット記録方法は、高解像度、高品位な画像を、高速で印刷することができるという特徴を有するものである。インクジェット記録方法に使用されるインク組成物は、水性溶媒を主成分とし、これに着色成分および目詰まりを防止する目的でグリセリン等の湿潤剤を含有したものが一般的である。
【０００３】
一方、水性インク組成物が浸透し難い種類の紙類、布類、または浸透しない金属、プラスチック、ガラス等の素材、例えばフェノール、メラミン、塩化ビニル、アクリル、ポリカーボネートなどの樹脂から製造される板、フィルムなどの記録媒体に印字する場合、インク組成物や反応液には、色剤が安定して記録媒体に固着できる成分を含有することが要求される。
【０００４】
この様な要求に対しては、色剤、紫外線硬化剤（重合性化合物）、（光）重合開始剤等を含んでなる紫外線硬化インクジェットインクが開示されている（例えば、特許文献１参照）。このインクによれば、記録媒体へのインクの滲みを防止し、画質を向上させることができるとされている。この特許文献１に記載の紫外線硬化型インクは１液型のものであった。
【０００５】
また、特許文献２ではインク自体の保存性を改良する目的でモノマーを含有するインクと顔料分散体を含むインクとを用いる２液型のインク組成物およびインクジェット記録方法が開示されている。
【０００６】
【特許文献１】米国特許第５６２３００１号明細書
【特許文献２】特開平８−２１８０１８号公報
【発明の開示】
【発明が解決しようとする課題】
【０００７】
しかしながら、１液型の紫外線硬化型インク組成物を記録媒体へ付着させた後、紫外線を照射して該インクを硬化させる工程において、インク塗膜の外側（表面）だけが硬化し、その内部は硬化せず液体のままで残るという現象がしばしば認められる。これを改良する為に、複数の光重合開始剤を組み合わせる方法が良く使用されているが、この光重合開始剤を組み合わせる方法を用いる場合、１液型のインク組成では貯蔵安定性が著しく粘度増加又はゲル化し、製造から長時間経過したインク組成物は、印刷が不可能であったり、記録媒体上へ印刷した場合、十分な印字品質や硬化性が得られない場合がある。
【０００８】
また、２液型のインク組成物を用いる記録方法の場合、インク組成物の保存性は確保できるものの、インク組成物のどちらか一方のみがモノマーを含有している場合は、記録媒体上で十分な硬化性が実現できない場合が生じる。
【０００９】
そこで本発明では重合性化合物と重合開始剤とをともに含有する２種類のインク組成物を用い、インク組成物自身が良好な貯蔵安定性を有するとともに、これらのインク組成物を混合し、重合させることで記録媒体上にて良好な印字品質と硬化性を実現している。
【００１０】
本発明は、従来の１液型インク組成物で課題であった貯蔵安定性の解決および２液型のインクを用いた場合の課題である硬化性能の向上を図り、記録媒体上に良好な印字品質と硬化性を実現するインクセットの提供を目的とする。
【課題を解決するための手段】
【００１１】
本発明者は、鋭意検討を重ねた結果、以下の構成を採用することによって、上記目的が達成され、本発明を成すに至った。
【００１２】
即ち本発明は、以下の通りである。
【００１３】
（１）少なくとも重合性化合物Ａと重合開始剤Ａを含有するインク組成物Ａと、少なくとも重合性化合物Ｂと重合開始剤Ｂを含有するインク組成物Ｂとからなるインクセットであって、前記インク組成物Ａおよび前記インク組成物Ｂは、６０℃で１週間放置したときの粘度変化が±５０％以下であるインクセット。
【００１４】
（２）重合開始剤Ａおよび重合開始剤Ｂが光重合開始剤である（１）のインクセット。
【００１５】
（３）重合性化合物Ａが二官能モノマーであり、重合開始剤Ａがα−アミノケトン、α−ヒドロキシケトンを主成分とする光重合開始剤であり、重合性化合物Ｂが多官能モノマーであり、重合開始剤Ｂがアシルフォスフィンオキサイドを主成分とする光重合開始剤である（１）〜（２）のインクセット。
【００１６】
（４）インク組成物Ａおよびインク組成物Ｂが、重合性化合物として更にアリルグリコールおよび／またはＮ−ビニル化合物を含有する（１）〜（３）インクセット。
【００１７】
（５）インク組成物Ａまたはインク組成物Ｂが、更に色材を含有する（１）〜（４）のインクセット。
【００１８】
（６）（１）〜（５）のインク組成物Ａおよびインク組成物Ｂをインクジェット記録装置で記録媒体に同時に付着させた後に、紫外線照射を行い画像形成する記録方法。
【００１９】
（７）（１）〜（５）インク組成物Ａおよびインク組成物Ｂをインクジェット記録装置内で混合してから記録媒体に付着させた後に、紫外線照射を行い画像形成する記録方法。
【００２０】
本発明のインクセットはそれぞれが少なくとも重合性化合物と重合開始剤含有し、貯蔵安定性に優れる２種以上のインク組成物を用い、インク組成物ＡとＢが混合され、光照射を受けた場合には速やかに重合反応が進行し、インク組成物が硬化する性質を有する。
【００２１】
インクセットを上記の構成にすることで、インク調製後、長期間放置されたインク組成物であっても調製直後のインク物性からの変化がなく、記録媒体上に印字した際に良好な印字品質が実現可能となる。
【発明を実施するための最良の形態】
【００２２】
以下、本発明のインクセットについて詳細に説明する。
【００２３】
本発明のインクセットは、少なくとも重合性化合物Ａと重合開始剤Ａを含有するインク組成物Ａと、少なくとも重合性化合物Ｂと重合開始剤Ｂを含有するインク組成物Ｂにおいて、前記インク組成物Ａおよび前記インク組成物Ｂは、６０℃で１週間放置したときの粘度変化が±５０％以下となるインクセットである。
【００２４】
本発明のインク組成物に含まれる重合性化合物として、例えばモノマーが挙げられる。モノマーとは、高分子の基本構造の構成単位となり得る分子をいう。モノマーの種類としては官能基の数により単官能モノマー、二官能モノマーおよび多官能モノマーに分類され、本発明においては、単官能モノマー、二官能モノマーおよび多官能モノマーが使用可能であり、また特に限定されない。
【００２５】
また、本発明の好ましい態様によれば、インク組成物に含有されるモノマーは二官能モノマーおよび多官能モノマーがより好ましい。
【００２６】
なお、ここで用いる多官能モノマーとは、１分子当たりの重合可能な官能基数が３以上の化合物を指す。
【００２７】
モノマーの具体例としては、以下のもの等が挙げられる。
【００２８】
（単官能モノマー）
（２−メチル−２−エチル−１，３−ジオキソラン−４−イル）メチルアクリレート、（２−メチル−２−イソブチル−１，３−ジオキソラン−４−イル）メチルアクリレート、フェノキシエチルアクリレート、イソボルニルアクリレート、Ｎ−ビニルフォルムアミド、メトキシジエチレングリコールモノアクリレート、アクロイルモルホリン、メタクリル酸ラウリル、アリルグリコール、メタクリル酸２−ヒドロキシエチル、メタクリル酸シクロヘキシル、オキセタンメタアクリレート、Ｎ−ビニルカルバゾール、Ｎ−ビニルアセトアミド、Ｎ−ビニルピロリドン、Ｎ−ビニルカプロラクタム等。
【００２９】
（二官能モノマー）
エチレングリコールジメタクリレート、ジエチレングリコールジアクリレート、ジエチレングリコールジメタアクリレート、トリプロピレングリコールジアクリレート、１，９−ノナンジオールジアクリレ−ト、ポリエチレングリコール＃４００ジアクリレート、テトラエチレングリコールジメタクリレート、１，６−ヘキサンジオールジアクリレート、１，６−ヘキサンジオールジメタクリレート、ネオペンチルグリコールジアクリレート、ネオペンチルグリコールジメタクリレート、２−ヒドロキシ−１，３−ジメタクリロキシプロパン、ヒドロキシピオペリン酸エステルネオペンチンルグリコールジアクリレート、１，３−ブタンジオールジメタクリレート、１，４−ブタンジオールジメタクリレート等。
【００３０】
（多官能モノマー）
トリメチロールプロパントリアクリレート、トリメチロールプロパントリメタアクリレート、トリメチロールプロパンＥＯ付加物トリアクリレート、トリメチロールプロパンＰＯ付加物トリアクリレート、グリセリンＰＯ付加物トリアクリレート、ペンタエリストールトリアクリレート、ジペンタエリストールヘキサアクリレート、フタル酸水素−（２，２，２−トリアクロイルオキシメチル）エチル、ジペンタエリストールポリアクリレート、ジペンタエリストールポリアクリレート、グリセリンＥＯ付加物トリアクリレート等。
【００３１】
本発明のインク組成物ＡおよびＢにおけるモノマーの含有量は、それぞれ１〜７０重量％程度の範囲、好ましくは３〜５０重量％程度の範囲である。
【００３２】
本発明の好ましい態様においては、インク組成物Ａおよびインク組成物は、重合性化合物として更にアリルグリコールおよび／またはＮ−ビニル化合物を含有する。
【００３３】
本発明のインク組成物に含まれる重合開始剤は、熱重合開始剤、光重合開始剤が使用可能であるが、本発明の好ましい態様によれば光重合開始剤がより好ましい。
【００３４】
光重合開始剤とは、例えば、２００ｎｍ〜４５０ｎｍ程度の領域の紫外線及び可視光を吸収しラジカルまたはイオンを生成して重合性化合物の重合を開始させるものである。
【００３５】
本発明のインク組成物に用いられる光重合開始剤は、代表的なものとして、ベンゾインメチルエーテル、ベンゾインエチルエーテル、イソプロピルベンゾインエーテル、イソブチルベンゾインエーテル、１−フェニル−１，２−プロパンジオン−２−（ｏ−エトキシカルボニル）オキシム、ベンジル、ジエトキシアセトフェノン、ベンゾフェノン、クロロチオキサントン、２−クロロチオキサントン、イソプロピルチオキサントン、２−メチルチオキサントン、ポリ塩化ポリフェニル、ヘキサクロロベンゼン等が挙げられ、好ましくは、イソブチルベンゾインエーテル、１−フェニル−１，２−プロパンジオン−２−（ｏ−エトキシカルボニル）オキシムである。
【００３６】
また、Ｖｉｃｕｒｅ  １０、３０（Ｓｔａｕｆｆｅｒ Ｃｈｅｍｉｃａｌ社製）、Ｉｒｇａｃｕｒｅ  １２７、１８４、５００、６５１、２９５９、９０７、３６９、３７９、７５４、１７００、１８００、１８５０、８１９、ＯＸＥ０１、Ｄａｒｏｃｕｒ１１７３（チバ・スペシャリティ・ケミカルズ社製）、Ｑｕａｎｔａｃｕｒｅ  ＣＴＸ、ＩＴＸ（Ａｃｅｔｏ Ｃｈｅｍｉｃａｌ社製）、Ｌｕｃｉｒｉｎ ＴＰＯ（ＢＡＳＦ社製）、Ｋａｙａcｕｒｅ ＤＥＴＸ−Ｓ（日本化薬社製）、ＥＳＡＣＵＲＥ ＫＩＰ１５０（Ｌａｍｂｅｒｔｉ社製）の商品名で入手可能な光重合開始剤も使用することができる。
【００３７】
本発明の好ましい態様によれば、本発明のインク組成物に使用可能な光重合開始剤は、主成分をα−アミノケトンおよび／またはα−ヒドロキシケトンとする光重合開始剤と主成分をアシルフォスフィンオキサイドとする光重合開始剤を用いることが好ましい。
【００３８】
さらに、本発明のより好ましい態様としては、主成分をα−アミノケトンおよび／またはα−ヒドロキシケトンとする光重合開始剤は前述の二官能モノマーとインク組成物Ａに含有されるのがより好ましく、主成分をアシルフォスフィンオキサイドとする光重合開始剤は前述の多官能モノマーとインク組成物Ｂに含有されるのがより好ましい。
【００３９】
α−アミノケトンとしては、３６５ｎｍ以上の波長に吸収を有するもので、例えば、２−ベンジル−２−ジメチルアミノ−１−（４−モルフォリノフェニル）−ブタノン−１等が挙げられ、これは、Ｉｒｇａｃｕｒｅ３６９（チバスペシャルティケミカルズ社製）の商品名で入手可能である。
【００４０】
α−ヒドロキシケトンとしては、チバスペシャルティケミカルズ社製のＩｒｇａｃｕｒｅ１２７の商品名で入手可能である。
【００４１】
また、アシルフォスフィンオキサイドとしては、３６５ｎｍ以上の波長に吸収を有するもので、例えば、ビス（２，４，６−トリメチルベンゾイル）−フェニルフォスフィンオキシド等が挙げられ、これは、Ｉｒｇａｃｕｒｅ８１９（チバスペシャルティケミカルズ社製）の商品名で入手可能である。
【００４２】
本発明のインク組成物は、更に色材を含有することができる。色材は、インク組成物Ａまたはインク組成物のＢの一方のみが含有しても良く、インク組成物Ａおよびインク組成物Ｂの双方が含有しても良い。本発明に使用可能な色材は染料、顔料のいずれであっても良いが、印刷物耐久性の面から顔料が有利である。
【００４３】
本発明のインク組成物に使用される染料としては、直接染料、酸性染料、食用染料、塩基性染料、反応性染料、分散染料、建染染料、可溶性建染染料、反応分散染料、各種染料を使用することができる。
【００４４】
本発明で使用される顔料としては、特別な制限なしに無機顔料、有機顔料を使用することができる。無機顔料としては、酸化チタンおよび酸化鉄に加え、コンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用することができる。
【００４５】
顔料の具体例としては、カーボンブラックとして、三菱化学社製のＮｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等が、コロンビア社製のＲａｖｅｎ５７５０、同５２５０、同５０００、同３５００、同１２５５、同７００等が、キャボット社製のＲｅｇａｌ ４００Ｒ、同３３０Ｒ、同６６０Ｒ、Ｍｏｇｕｌ Ｌ、同７００、Ｍｏｎａｒｃｈ ８００、同８８０、同９００、同１０００、同１１００、同１３００、同１４００等が、デグッサ社製のＣｏｌｏｒ Ｂｌａｃｋ ＦＷ１、同ＦＷ２、同ＦＷ２Ｖ、同ＦＷ１８、同ＦＷ２００、Ｃｏｌｏｒ Ｂｌａｃｋ Ｓ１５０、同Ｓ１６０、同Ｓ１７０、Ｐｒｉｎｔｅｘ ３５、同Ｕ、同Ｖ、同１４０Ｕ、Ｓｐｅｃｉａｌ Ｂｌａｃｋ ６、同５、同４Ａ、同４等が挙げられる。
【００４６】
イエローインクに使用される顔料としては、Ｃ．Ｉ．ピグメントイエロー１、２、３、１２、１３、１４、１６、１７、７３、７４、７５、８３、９３、９５、９７、９８、１０９、１１０、１１４、１２０、１２８、１２９、１３８、１５０、１５１、１５４、１５５、１８０、１８５等が挙げられる。
【００４７】
また、マゼンタインクに使用される顔料としては、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、Ｃ．Ｉ．ピグメントヴァイオレット １９等が挙げられる。
【００４８】
さらに、シアンインクに使用される顔料としては、Ｃ．Ｉ．ピグメントブルー１、２、３、１５：３、１５：４、６０、１６、２２が挙げられる。
【００４９】
本発明の好ましい態様によれば、これらの顔料は、分散剤または界面活性剤で水性媒体中に分散させて得られた顔料分散液としてインク組成物に添加されるのが好ましい。好ましい分散剤としては、顔料分散液を調製するのに慣用されている分散剤、例えば高分子分散剤を使用することができる。なお、この顔料分散液に含まれる分散剤および界面活性剤がインク組成物の分散剤および界面活性剤としても機能することは当業者に明らかであろう。
【００５０】
インク組成物における色材の添加量は、０．１〜２５重量％程度の範囲が好ましく、より好ましくは０．５〜１５重量％程度の範囲である。
【００５１】
本発明のインク組成物Ａには、水性溶媒を含んでいてもよい。更に任意の成分として、樹脂エマルジョン、無機酸化物コロイド、湿潤剤、ｐＨ調製剤、防腐剤、防かび剤等を添加しても良い。
【００５２】
本発明のインク組成物は高温での貯蔵安定性を劣化させない場合は、さらに重合促進剤を含有することができる。重合促進剤としては、特に限定されないが、Ｄａｒｏｃｕｒ  ＥＨＡ、ＥＤＢ（チバスペシャルティケミカルズ社製）等が挙げられる。
【００５３】
本発明の好ましい態様によれば、インク組成物はインクジェット記録装置により記録媒体上に印字を行い、その後に紫外線を照射する。すなわち、本発明のインク組成物Ａおよびインク組成物Ｂを、インク吐出ノズルを複数列有するインクジェット記録ヘッドの別々のノズル列に充填し、同一の印字操作の中でインク組成物Ａおよびインク組成物Ｂを記録媒体上に吐出し、その後に、紫外線を照射するものである。または、本発明のインク組成物Ａおよびインク組成物Ｂをインクジェット記録装置内で混合してからインクジェット記録ヘッドにより記録媒体上に吐出し、その後に、紫外線を照射するものである。
【００５４】
紫外線の照射量は、１０ｍＪ/ｃｍ2以上、１０，０００ｍＪ/ｃｍ2以下であり、また好ましくは５０ｍＪ/ｃｍ2以上、６,０００ｍＪ/ｃｍ2以下の範囲で行う。かかる程度の範囲内における紫外線照射量であれば、十分硬化反応を行うことができる。
【００５５】
紫外線照射は、メタルハライドランプ、キセノンランプ、カーボンアーク灯、ケミカルランプ、低圧水銀ランプ、高圧水銀ランプ等のランプが挙げられる。例えばＦｕｓｉｏｎ  Ｓｙｓｔｅｍ社製のＨランプ、Ｄランプ、Ｖランプ等の市販されているものを用いて行うことができる。
【００５６】
また、紫外線発光ダイオード（紫外線ＬＥＤ）や紫外線発光半導体レーザ等の紫外線発光半導体素子により、紫外線照射を行うことも可能である。
【００５７】
また、本発明のインクジェック記録方法では、紫外線光照射前、同時またはその後に加熱してもよい。加熱は、記録媒体に熱源を接触させて加熱する方法、赤外線やマイクロウェーブ（２，４５０Ｍｈｚ程度に極大波長を持つ電磁波）などを照射し、または熱風を吹き付けるなど記録媒体に接触させずに加熱する方法などが挙げられる。
【００５８】
更に本発明によるインクジェット記録方法を実施する記録装置を説明する。
図１のインクジェット記録装置は、インク組成物Ａとインク組成物Ｂとを記録媒体に付着させる手段と、それらを付着させる手段の駆動系と、記録媒体を移動させる手段と、記録媒体に紫外線照射と加熱する手段と、クリーニング手段とから構成されている。
【００５９】
本発明の、インク組成物Ａを有するインクタンク２ａおよびインク組成物Ｂを有するインクタンク２ｂとチューブ３で連結された記録ヘッド１ａ（および１ｂ）は、キャリッジ４に沿ってモーター５で駆動されるタイミングベルト６によって矢印Ａ方向に移動する。その移動の間に、記録ヘッド１ａのノズル面からインク組成物Ａが吐出され、プラテン８およびガイド９によって記録ヘッド１ａと対面する位置に置かれている記録媒体７に付着する。次に記録媒体７は、紙送り方向矢印Ｂに所定量移送される。その間、記録ヘッド１ａ（および１ｂ）は図中で矢印Ａと逆方向に移動し、記録媒体７の左端の位置に戻る。そして、すでにインク組成物Ａが付着している記録媒体に記録ヘッド１ｂのノズル面からインク組成物Ｂが吐出されて、印字が行なわれる。印字された記録媒体７はさらに紙送り方向矢印Ｂに所定量移送されて、紫外線照射手段１５による紫外線照射およびヒーター１４による加熱処理を受ける。これらの処理を受けた記録媒体７の表面上では、インク組成物Ａとインク組成物Ｂとが硬化反応を起こし色材が記録媒体７上で固着する。印字処理がされた記録媒体７は紙送り方向矢印Ｂにさらに移送される。なお、本装置には吸引ポンプ１１が連結されたキャップ１０を有しており、これらの機構によりクリーニング操作が行われる。吸引されたインク組成物等はチューブ１２を介して廃インクタンク１３に貯められる。
【００６０】
以下本発明を以下の実施例によって詳細に説明するが、本発明はこれらに限定されるものではない。
【００６１】
【表１】
2006307152.tif 000003
【００６２】
評価１：貯蔵安定性評価
実施例のインク組成物を６０℃の環境に１週間放置した後の粘度をレオメーターＰＨＹＳＩＣＡ  ＭＣＲ３００（Ｐｈｙｓｉｃａ社製）で測定した。
Ａ：インク組成物Ａ、Ｂの粘度変化がともに初期粘度に対して±５０％以内である。
Ｂ：インク組成物Ａ、Ｂの粘度変化のどちらか一方が初期粘度に対して±５０％以上±１００％未満である。
Ｃ：インク組成物Ａ、Ｂの粘度変化のどちらか一方が初期粘度に対して１００％以上。
【００６３】
【表２】
2006307152.tif 000004
【００６４】
評価２：インク組成物の硬化試験
セイコーエプソン株式会社製インクジェットプリンタＰＸ−Ｇ９００を利用し、インク組成物ＡおよびＢをそれぞれ別のノズル列に充填し、常温・常圧下にて印刷を実施した。記録媒体には写真用紙＜絹目調＞（セイコーエプソン(株)製、型番ＫＡ４２０ＭＳＨ）を用い、インク組成物Ａ、Ｂは記録媒体上で同地点にインク滴が着弾するように記録した。そして排紙口に設置した紫外線照射装置（上記硬化性試験に使用したもの）により、３６５ｎｍにおける積算光量が１１０ｍＪ／ｃｍ2になるような硬化条件で印字及び硬化処理を行った。
【００６５】
なお紫外線照射装置としては、以下のものを用いた。
光源  紫外線ＬＥＤ  ＵＣＣＵ０３３（日亜化学工業(株)製）、
出力１００ｍＷ、ピーク波長３６５ｎｍ
照射条件２２ｍＷ／ｃｍ2、積算光量１１０ｍＪ／ｃｍ
硬化性評価指標は以下の通りである。
Ａ：完全に硬化する。
Ｂ：表面又は内部に未硬化の部分がある。
Ｃ：一部だけが硬化する。
【００６６】
【表３】
2006307152.tif 000005
【図面の簡単な説明】
【００６７】
【図１】本発明に用いられるインクジェット記録装置。
【符号の説明】
【００６８】
１ａ、１ｂ：記録ヘッド；２ａ、２ｂ：インクタンク；３：チューブ；４：キャリッジ；
５：モーター；６：タイミングベルト；７：記録媒体；８：プラテン；９：ガイド；
１０：キャップ；１１：吸引ポンプ；１２：チューブ；１３：廃インクタンク；
１４：ヒーター；１５：紫外線照射装置。
【図１】
2006307152.tif 000006